КАТАЛИЗАТОР ДЛЯ КАТАЛИТИЧЕСКОГО КРЕКИНГА УГЛЕВОДОРОДОВ

1. Катализатор для каталитического крекинга углеводородов, содержащий:
катализатор (а), содержащий цеолит (А) типа фожазита, имеющий размер кристаллической ячейки в интервале от 2,435 нм до 2,455 нм, матричный компонент и редкоземельные элементы; и
катализатор (b) содержащий цеолит (В) типа фожазита, имеющий размер кристаллической ячейки в интервале от 2,445 нм до 2,462 нм, матричный компонент, фосфор и магний.
2. Катализатор для каталитического крекинга углеводородов по п. 1, где массовое соотношение ((a)/(b)) при смешивании катализатора (а) и катализатора (b) находится в интервале от 10/90 до 90/10.
ZA
3. Катализатор для каталитического крекинга углеводородов по п. 1, где содержание (C) цеолита (А) типа фожазита в катализаторе (а) находится в интервале от 10% масс. до 50% масс. в пересчете на сухое твердое вещество по отношению к массе катализатора (а).
REA
2
3
4. Катализатор для каталитического крекинга углеводородов по п. 1, где содержание (C) редкоземельных элементов в катализаторе (а) находится в интервале от 0,5% масс. до 5% масс. в пересчете на REO по отношению к массе катализатора (а).
ZB
5. Катализатор для каталитического крекинга углеводородов по п. 1, где содержание (C) цеолита (В) типа фожазита в катализаторе (b) находится в интервале от 10% масс. до 50% масс. в пересчете на сухое твердое вещество по отношению к массе катализатора (b).
Р
2
5
6. Катализатор для каталитического крекинга углеводородов по п. 1, где содержание (С) фосфора в катализаторе (b) находится в интервале от 0,1% масс. до 10% масс. в пересчете на РО по отношению к массе катализатора (b).
M
7. Катализатор для каталитического крекинга углеводородов по п. 1, где содержание (C) магния в катализаторе (b) находится в интервале от 0,05% масс. до 3% масс. в пересчете на MgO по отношению к массе катализатора (b).
Р
М
Р
М
8. Катализатор для каталитического крекинга углеводородов по п. 1, где соотношение (С)/(С) между содержанием (С) фосфора и содержанием (С) магния в катализаторе (b) находится в интервале от 0,1 до 8.
М
ZB
М
ZB
9. Катализатор для каталитического крекинга углеводородов по любому из пп. 1-8, где соотношение (С)/(C) между содержанием (С) магния и содержанием (C) цеолита типа фожазита в катализаторе (b) находится в интервале от 0,001 до 0,1.